15至实施例24中,得到设计容量3Ah。定電流値を3Aに増大させ、1C放電時の容量を得た。この結果を表2の「1C容量」の欄に示した。実施例15から実施例24のいずれの電池においても、設計容量3Ahに近い容量が得られ、特に、実施例17と実施例18が最もよく、次いで実施例16が優れていた。実施例17と同じV1/(V1+V2)比とした、実施例19から実施例24の電池も、実施例17と同等の性能を得た。3Ah的容量,特别是实施例17和实施例18最良好,接着实施例16优异。これらの結果より、V1/(V1+V2)比は0.9以下とすることが重要である。電極に関しては、放電状態でこの条件を満たさないと、液漏れの問題が生じる。次に、V1/(V1+V2)比は0.2以上であることが望ましく、0.5以上がさらに望ましく、0.6以上が最良であることがわかった。V2)比优选为0.2以上,更优选为0.5以上,进一步优选为0.6以上。<比較例>半固体電解質層109に関する比較例は、図2の比較例1と比較例2に示した。V1/(V1+V2)比は約0.1になった。これらの比較例の半固体電解質層109と電極を用いて、電池を組み立てて、評価した結果を、図3の比較例5に示した。半固体電解液の充填率が低いため、電池の性能が悪化した。2的比较例1和比较例2中。電極を充電状態換算で半固体電解液を満充填すると、液漏れの問題があった。比較例3と比較例4において、充電状態で電極活物質が約10%増加するので、放電状態(体積膨張前)で、V1/(V1+V2)比を1にすると、充電状態では空隙が不足し、液漏れする。液漏れの程度は、作製した半固体電解質層109または電極を約10%圧縮し、空隙を小さくすると、半固体電解液が染み出すことから確認された。含む空間の体積V1と前記空隙の体積V2が下式を満たす二次電池用シート。所述空隙的体积V2满足下式。0.2≦V1/(V1+V2)≦0.9請求項1の二次電池用シートであって、下式を満たす二次電池用シート。0.6≦V1/(V1+V2)≦0.9請求項1の二次電池用シートであって、バインダを有し、前記バインダが、ポリフッ化ビニリデンとヘキサフルオロプロピレンを含む二次電池用シート。3の二次電池用シートであって、前記不活性粒子がSiO2、Al2O3から選択されたから選択された一種類または混合物である二次電池用シート。1の二次電池用シートが半固体電解質層および電極である半固体電解質層付き二次電池用電極であって、前記電極上に半固体電解質層が一体となって形成される半固体電解質層付き二次電池用電極。1の二次電池用シートを有する二次電池。RSS评论RSSWordPress.org自豪地采用WordPress。